(57)【要約】  吸水性ポリマー粒子を含有する生成物材料流から金属不純物を分離する方法であり、その際に生成物材料流は、３５〜９０℃の温度を有する。【特許請求の範囲】
【請求項１】
ａ）少なくとも部分的に中和されていてよい、酸基を有する少なくとも１つのエチレン系不飽和モノマー、
ｂ）少なくとも１つの架橋剤、
ｃ）少なくとも１つの開始剤、
ｄ）任意に、ａ）に挙げたモノマーと共重合可能な１つ又はそれ以上のエチレン系不飽和モノマー及び
ｅ）任意に、１つ又はそれ以上の水溶性ポリマー
を含有するモノマー溶液又はモノマー懸濁液を重合することによって吸水性ポリマー粒子を製造するにあたり、金属不純物を、吸水性ポリマー粒子を含有する生成物材料流から磁気分離器を用いて分離し、
前記生成物材料流が３５〜９０℃の温度を有することを特徴とする、吸水性ポリマー粒子を製造する方法。
【請求項２】
生成物材料流中の吸水性ポリマー粒子が、１〜２０質量％の含水量を有する、請求項１記載の方法。
【請求項３】
吸水性ポリマー粒子の含水量が、磁気分離器の上流で高められる、請求項１又は２記載の方法。
【請求項４】
水に対する磁気分離器の内部表面が、少なくとも６０°の接触角を有する、請求項１から３までのいずれか１項記載の方法。
【請求項５】
磁気分離器の内部表面が、フッ素化ポリオレフィンでコーティングされている、請求項４記載の方法。
【請求項６】
磁気分離器の表面ローディングが２〜１５g/cm2sである、請求項１から５までのいずれか１項記載の方法。
【請求項７】
棒磁石を磁気分離器として使用する、請求項１から６までのいずれか１項記載の方法。
【請求項８】
棒磁石が５〜３０mmの直径を有する、請求項７記載の方法。
【請求項９】
棒磁石が、磁化可能でない材料製のケース中に存在する、請求項７又は８記載の方法。
【請求項１０】
モノマーａ）が、部分的に中和されたアクリル酸である、請求項１から９までのいずれか１項記載の方法。
【請求項１１】
吸水性ポリマー粒子の少なくとも９５質量％が、少なくとも１５０μmの粒度を有する、請求項１から１０までのいずれか１項記載の方法。
【請求項１２】
吸水性ポリマー粒子の少なくとも９５質量％が、最大でも６００μmの粒度を有する、請求項１から１１までのいずれか１項記載の方法。
【請求項１３】
吸水性ポリマー粒子が表面後架橋されている、請求項１から１２までのいずれか１項記載の方法。
【請求項１４】
吸水性ポリマー粒子が少なくとも１５g/gの遠心機保持容量を有する、請求項１から１３までのいずれか１項記載の方法。
【発明の詳細な説明】
【技術分野】
【０００１】
本発明は、吸水性ポリマー粒子を含有する生成物材料流(Produktmassenstrom)から金属不純物を分離する方法に関する。
【０００２】
吸水性ポリマー粒子は、おむつ、タンポン、生理用ナプキン及び他の衛生用品を製造するため、しかしまた農業造園における保水剤としても、使用される。吸水性ポリマー粒子は超吸収体とも呼ばれる。
【０００３】
吸水性ポリマー粒子の製造は、モノグラフ"Modern Superabsorbent Polymer Technology", F.L. Buchholz及びA.T. Graham, Wiley-VCH, 1998, p.71-103に記載されている。
【０００４】
吸水性ポリマー粒子の性質は、例えば、使用される架橋剤量を通じて調節されることができる。架橋剤量が上昇するにつれて、遠心機保持容量（Zentrifugenretentionskapazitaet, ＣＲＣ）は低下し、かつ２１．０g/cm2の圧力下での吸収（ＡＵＬ０．３psi）は最大値を通過する。
【０００５】
例えばおむつ中での膨潤されたゲル床の透過性（ＳＦＣ）及び４９．２g/cm2の圧力下での吸収（ＡＵＬ０．７psi）のような応用特性を改善するには、吸水性ポリマー粒子は一般的に表面後架橋される。これにより前記粒子表面の架橋度は上昇し、それにより４９．２g/cm2の圧力下での吸収（ＡＵＬ０．７psi）及び遠心機保持容量（ＣＲＣ）は、少なくとも部分的に結び付きを外れることができる。この表面後架橋は、水性ゲル相中で実施されることができる。しかし好ましくは、乾燥され、粉砕され、かつふるい分けされたポリマー粒子（ベースポリマー）が、その表面上に表面後架橋剤でコーティングされ、熱的に表面後架橋され、かつ乾燥される。そのために適した架橋剤は、吸水性ポリマー粒子の少なくとも２個のカルボキシラート基と共有結合を形成することができる化合物である。
【０００６】
欧州特許出願公開(EP-A1)第1 422 257号明細書には、磁気分離器を用いて吸水性ポリマー粒子を含有する生成物材料流から不純物を分離する方法が記載されている。
【０００７】
本発明の課題は、吸水性ポリマー粒子を製造するための改善された方法、特により少ない生成物損傷及び不純物のより選択的な分離を提供することであった。
【０００８】
前記課題は、
ａ）少なくとも部分的に中和されていてよい、酸基を有する少なくとも１つのエチレン系不飽和モノマー、
ｂ）少なくとも１つの架橋剤、
ｃ）少なくとも１つの開始剤、
ｄ）任意に、ａ）に挙げたモノマーと共重合可能な１つ又はそれ以上のエチレン系不飽和モノマー及び
ｅ）任意に、１つ又はそれ以上の水溶性ポリマー
を含有するモノマー溶液又はモノマー懸濁液を重合することによって吸水性ポリマー粒子を製造するにあたり、金属不純物を、吸水性ポリマー粒子を含有する生成物材料流から磁気分離器を用いて分離することとし、
前記生成物材料流が３５〜９０℃の温度を有することにより特徴付けられる、吸水性ポリマー粒子の製造方法によって解決される。
【０００９】
生成物材料流の温度は、好ましくは４０〜８０℃、特に好ましくは４５〜７０℃、極めて特に好ましくは５０〜６０℃である。
【００１０】
生成物材料流中の吸水性ポリマー粒子の含水量は、好ましくは１〜２０質量％、特に好ましくは２〜１０質量％、極めて特に好ましくは２．５〜５質量％であり、かつＥＤＡＮＡにより推奨された試験法No. WSP 230.2-05"Moisture Content"に従って測定される。
【００１１】
本発明では、吸水性ポリマー粒子を製造する際の磁気分離器の使用が、追加の機械負荷のために摩耗くずの増加をまねくという知見が基礎となっている。
【００１２】
磁気分離はしばしば、吸水性ポリマー粒子を製造する際の最後の処理工程である。故に、この摩耗くずは、もはや取り除かれず、かつそれゆえ生成物特性を悪化させる。
【００１３】
吸水性ポリマー粒子の機械的安定性は、温度調節により及び付加的に最小水分の調節により、明らかに高められることができる。それに対して高すぎる温度は磁場を弱める。
【００１４】
それに対して、高すぎる温度と結び付いた高すぎる含水量は回避されるべきである、それというのも、吸水性ポリマー粒子の粘着性がこの場合に増加するからである。
【００１５】
吸水性ポリマー粒子が、例えば表面後架橋のために、より高い温度、例えば１６０℃を超える温度で、熱的に処理される場合には、吸水性ポリマー粒子は極めて低い含水量を有する。故に、吸水性ポリマー粒子の含水量を磁気分離器の上流で高めることは有利である。
【００１６】
含水量は通常、適した混合装置中での水又は水溶液の添加により高められる。有利には、高速混合器具を備えたミキサーが使用される、それというのも、これにより吸水性ポリマー粒子の塊状化傾向(Verklumpungsneigung)が最小限になるからである。塊状化傾向の別の影響因子は、吸水性ポリマー粒子の温度及び湿潤に使用される水溶液のイオン強度である。塊状化傾向は、温度が上昇するにつれ、かつイオン強度が上昇するにつれて、低下する。
【００１７】
磁気分離器の内部表面は、好ましくは少なくとも６０°、特に好ましくは少なくとも９０°、極めて特に好ましくは少なくとも１００°の接触角を水に対して有する。接触角は、湿潤挙動の尺度であり、かつDIN 53900に従って測定される。磁気分離器の内部表面は、生成物材料流と直接接触する面である。
【００１８】
有利に、磁気分離器の磁石は、水に対して相応する接触角を有する高分子材料製のコーティング又はジャケットを有する。適したジャケットは、例えば、高分子材料製のケースであることができ、この中へ磁石が挿入される。
【００１９】
適した高分子材料は、例えばポリオレフィン、ポリエステル、ポリアミド、フッ素化ポリオレフィン、エポキシ樹脂及びシリコーン樹脂である。特に好ましい高分子材料は、ポリテトラフルオロエチレンのようなフッ素化ポリオレフィンである。
【００２０】
高分子材料でのコーティング又はジャケットは、磁石を非常に遮へいし過ぎないために厚すぎてはならず、しかしまた、十分な寿命を保証するために薄すぎてはならない。
【００２１】
水に対して本発明による接触角を有する内部表面により、特に吸水性ポリマー粒子の含水量が磁気分離器の上流で高められた場合に、磁気分離器中での生成物粘着が回避される。
【００２２】
使用される磁石は通常、少なくとも０．６T、特に好ましくは少なくとも０．９T、極めて特に好ましくは少なくとも１．１Tの磁束密度を有する。
【００２３】
磁気分離器の磁石は通常、生成物流路中に直接存在する。生成物流路は限定されていない。適した生成物流路は例えば、吸水性ポリマー粒子が空気圧で又は重力で搬送される管路である。生成物流路の直径は、好ましくは５〜５０cm、特に好ましくは１５〜４０cm、極めて特に好ましくは２０〜３５cmである。
【００２４】
有利に、磁気分離器は上から下へ貫流される。この場合に、吸水性ポリマー粒子が、本質的にそれらの自重に基づいて磁気分離器に導かれることが可能である。
【００２５】
磁石の距離は、生成物流のために十分な間隙を提供し、かつ他方では間隙中央での十分な磁場の強さが保証されているように選択されるべきである。
【００２６】
本発明による方法において、好ましくは棒磁石が使用される。棒磁石の直径は、好ましくは５〜３０mm、特に好ましくは５〜２０mm、極めて特に好ましくは５〜１０mmである。棒磁石間の間隙幅は、好ましくは５〜３０mm、特に好ましくは８〜２５mm、極めて特に好ましくは１０〜２０mmである。
【００２７】
有利に、複数の磁石が並列に及びずらして上下に配置される。それにより磁気分離器の分離効率は高められる。
【００２８】
有利に、棒磁石は、磁化可能でない材料、例えば合金鋼製のケース中に存在する。このケース上で分離された金属材料は、棒磁石を抜き出すことにより容易に除去されることができる。この種の系は、例えば、名称EASY CLEANクリーナビリティシステム（S+S Separation and Sorting Technology GmbH、Schoenberg、DE）で入手可能である。
【００２９】
磁気分離器の表面ローディングは、好ましくは２〜１５g/cm2s、特に好ましくは４〜１２g/cm2s、極めて特に好ましくは６〜８g/cm2sである。表面ローディングは、１cm2の断面積を１sで生成物の流れ方向に対して垂直に通過する生成物質量［g］である。
【００３０】
低すぎる表面ローディングの場合には、金属不純物は、層流中で磁石の周囲を回りうる。高すぎる表面ローディングの場合には、既に分離された金属不純物が再び磁石からたたき落とされうる。
【００３１】
生成物材料流は、付加的に、ガス流、例えば空気又は工業用窒素をさらに含むことができる。ガス流は、好ましくは５g/kg未満、特に好ましくは４g/kg未満、極めて特に好ましくは３g/kg未満の含水量を有する。
【００３２】
有利に、本発明による方法において付加的に渦電流検出器が使用される。渦電流検出器は、フェライト系及び非フェライト系の金属不純物の検出に適している。この種の不純物は例えば、生成物と接触するフェライト系鋼もしくはオーステナイト鋼製のプラント部品の摩耗により生じうる。
【００３３】
生成物に接触するプラント部品に適した材料は、炭素を例えば少なくとも０．０８質量％含有するオーステナイト鋼である。有利に、オーステナイト鋼は、鉄、炭素、クロム、ニッケル及び任意にモリブデンに加えて、さらに別の合金成分、好ましくはニオブ又はチタンを含有する。
【００３４】
好ましい材料は、DIN EN 10020による材料番号1.45xxを有する材料であり、ここでxxは０〜９９の自然数であることができる。特に好ましい材料は、材料番号1.4541及び1.4571を有する鋼、特に材料番号1.4541を有する鋼である。
【００３５】
渦電流検出器は、交番磁場を発生させ、それにより金属中で、渦電流検出器により発生される磁場とは逆の磁場が形成され、それにより当初の交番磁場は、測定できる程度に変わる。
【００３６】
渦電流検出器は、非フェライト系金属材料製の試験体、例えば３．５mmの直径を有するステンレス鋼球を用いて、校正されることができる。
【００３７】
生成物流路中の渦電流検出器用のアダプタはもちろん、非金属材料、好ましくはセラミック製である。
【００３８】
本発明による方法において、付加的な渦電流検出器が多様な位置で使用されることができる。しかし、生成物サイロ又は詰め替えステーションの直前での使用が特に有利である。
【００３９】
渦電流検出器を用いて検出されるフェライト系及び非フェライト系の金属不純物は、例えば生成物路中に存在しているダイバータを用いて規格外サイロへ、排出されることができる。
【００４０】
吸水性ポリマー粒子は、モノマー溶液又はモノマー懸濁液の重合により製造され、かつ通常、水に不溶である。
【００４１】
モノマーａ）は、好ましくは水溶性であり、すなわち２３℃での水への溶解度は、典型的には少なくとも１g／１００g水、好ましくは少なくとも５g／１００g水、特に好ましくは少なくとも２５g／１００g水、極めて特に好ましくは少なくとも３５g／１００g水である。
【００４２】
適したモノマーａ）は、例えばエチレン系不飽和カルボン酸、例えばアクリル酸、メタクリル酸及びイタコン酸である。特に好ましいモノマーは、アクリル酸及びメタクリル酸である。アクリル酸が極めて特に好ましい。
【００４３】
適した別のモノマーａ）は、例えばエチレン系不飽和スルホン酸、例えばスチレンスルホン酸及び２−アクリルアミド−２−メチルプロパンスルホン酸（ＡＭＰＳ）である。
【００４４】
不純物は、重合にかなりの影響を及ぼしうる。故に、使用される原料は、できるだけ高い純度を有するべきである。故に、モノマーａ）を特別に精製することはしばしば有利である。適した精製方法は、例えば、国際公開(WO-A1)第2002/055469号、国際公開(WO-A1)第2003/078378号及び国際公開(WO-A1)第2004/035514号に記載されている。適したモノマーａ）は、例えば、国際公開(WO-A1)第2004/035514号に従って精製された、アクリル酸９９．８４６０質量％、酢酸０．０９５０質量％、水０．０３３２質量％、プロピオン酸０．０２０３質量％、フルフラール類０．０００１質量％、無水マレイン酸０．０００１質量％、ジアクリル酸０．０００３質量％及びヒドロキノンモノメチルエーテル０．００５０質量％を有するアクリル酸である。
【００４５】
モノマーａ）の全量に対するアクリル酸及び／又はその塩の割合は、好ましくは少なくとも５０mol％、特に好ましくは少なくとも９０mol％、極めて特に好ましくは少なくとも９５mol％である。
【００４６】
モノマーａ）は通常、重合防止剤、好ましくはヒドロキノンモノエーテルを貯蔵安定剤として含有する。
【００４７】
モノマー溶液は、中和されていないモノマーａ）を基準としてそれぞれ、ヒドロキノンモノエーテルを好ましくは２５０質量ppmまで、より好ましくは最大でも１３０質量ppm、特に好ましくは最大でも７０質量ppm、より好ましくは少なくとも１０質量ppm、特に好ましくは少なくとも３０質量ppm、殊に約５０質量ppm含有する。例えば、モノマー溶液の製造のために、相応する含量のヒドロキノンモノエーテルを有する酸基を有するエチレン系不飽和モノマーが使用されることができる。
【００４８】
好ましいヒドロキノンモノエーテルは、ヒドロキノンモノメチルエーテル（ＭＥＨＱ）及び／又はα−トコフェロール（ビタミンＥ）である。
【００４９】
適した架橋剤ｂ）は、架橋に適した少なくとも２個の基を有する化合物である。この種の基は、例えば、ポリマー鎖へラジカル重合により導入されることができるエチレン系不飽和基及びモノマーａ）の酸基と共有結合を結合することができる官能基である。さらに、モノマーａ）の少なくとも２個の酸基と配位結合を形成することができる多価の金属塩も、架橋剤ｂ）として適している。
【００５０】
架橋剤ｂ）は、好ましくは、ポリマーネットワーク中へラジカル重合により導入されることができる少なくとも２個の重合可能な基を有する化合物である。適した架橋剤ｂ）は、例えば、欧州特許出願公開(EP-A1)第0 530 438号明細書に記載されたようなエチレングリコールジメタクリラート、ジエチレングリコールジアクリラート、ポリエチレングリコールジアクリラート、アリルメタクリラート、トリメチロールプロパントリアクリラート、トリアリルアミン、テトラアリルアンモニウムクロリド、テトラアリルオキシエタン、欧州特許出願公開(EP-A1)第0 547 847号明細書、欧州特許出願公開(EP-A1)第0 559 476号明細書、欧州特許出願公開(EP-A1)第0 632 068号明細書、国際公開(WO-A1)第93/21237号、国際公開(WO-A1)第2003/104299号、国際公開(WO-A1)第2003/104300号、国際公開(WO-A1)第2003/104301号及び独国特許出願公開(DE-A1)第103 31 450号明細書に記載されたようなジアクリラート及びトリアクリラート、独国特許出願公開(DE-A1)第103 31 456号明細書及び独国特許出願公開(DE-A1)第103 55 401号明細書に記載されたようなアクリラート基に加えて別のエチレン系不飽和基を有する混合アクリラート、又は例えば独国特許出願公開(DE-A1)第195 43 368号明細書、独国特許出願公開(DE-A1)第196 46 484号明細書、国際公開(WO-A1)第90/15830号及び国際公開(WO-A2)第2002/032962号に記載されたような架橋剤混合物である。
【００５１】
好ましい架橋剤ｂ）は、ペンタエリトリトールトリアリルエーテル、テトラアルコキシエタン、メチレンビスメタクリルアミド、１５エトキシル化されたトリメチロールプロパントリアクリラート、ポリエチレングリコールジアクリラート、トリメチロールプロパントリアクリラート及びトリアリルアミンである。
【００５２】
極めて特に好ましい架橋剤ｂ）は、アクリル酸又はメタクリル酸でジアクリラート又はトリアクリラートへとエステル化されたポリエトキシル化及び／又はポリプロポキシル化されたグリセリンであり、これらは例えば国際公開(WO-A1)第2003/104301号に記載されている。３〜１０エトキシル化されたグリセリンのジアクリラート及び／又はトリアクリラートが特に有利である。１〜５エトキシル化及び／又はプロポキシル化されたグリセリンのジアクリラート又はトリアクリラートが極めて特に好ましい。３〜５エトキシル化及び／又はプロポキシル化されたグリセリンのトリアクリラートが最も好ましく、殊に３エトキシル化グリセリンのトリアクリラートである。
【００５３】
架橋剤ｂ）の量は、モノマーａ）を基準としてそれぞれ、好ましくは０．０５〜１．５質量％、特に好ましくは０．１〜１質量％、極めて特に好ましくは０．３〜０．６質量％である。架橋剤含量が上昇するにつれて、遠心機保持容量（ＣＲＣ）は低下し、かつ２１．０g/cm2の圧力下での吸収は最大値を通過する。
【００５４】
開始剤ｃ）として、重合条件下でラジカルを発生させる全ての化合物、例えば熱開始剤、レドックス開始剤、光開始剤が使用されることができる。適したレドックス開始剤は、ペルオキソ二硫酸ナトリウム／アスコルビン酸、過酸化水素／アスコルビン酸、ペルオキソ二硫酸ナトリウム／重亜硫酸ナトリウム及び過酸化水素／重亜硫酸ナトリウムである。好ましくは、熱開始剤及びレドックス開始剤の混合物、例えばペルオキソ二硫酸ナトリウム／過酸化水素／アスコルビン酸が使用される。しかし、還元成分として、２−ヒドロキシ−２−スルフィナト酢酸のナトリウム塩、２−ヒドロキシ−２−スルホナト酢酸の二ナトリウム塩及び重亜硫酸ナトリウムの混合物が好ましくは使用される。この種の混合物は、Brueggolite(登録商標) FF6及びBrueggolite(登録商標) FF7（Brueggemann Chemicals; Heilbronn; DE）として入手可能である。
【００５５】
酸基を有するエチレン系不飽和モノマーａ）と共重合可能なエチレン系不飽和モノマーｄ）は、例えば、アクリルアミド、メタクリルアミド、ヒドロキシエチルアクリラート、ヒドロキシエチルメタクリラート、ジメチルアミノエチルメタクリラート、ジメチルアミノエチルアクリラート、ジメチルアミノプロピルアクリラート、ジエチルアミノプロピルアクリラート、ジメチルアミノエチルメタクリラート、ジエチルアミノエチルメタクリラートである。
【００５６】
水溶性ポリマーｅ）として、ポリビニルアルコール、ポリビニルピロリドン、デンプン、デンプン誘導体、変性セルロース、例えばメチルセルロース又はヒドロキシエチルセルロース、ゼラチン、ポリグリコール又はポリアクリル酸、好ましくはデンプン、デンプン誘導体及び変性セルロースが使用されることができる。
【００５７】
通常、モノマー水溶液が使用される。このモノマー溶液の含水量は、好ましくは４０〜７５質量％、特に好ましくは４５〜７０質量％、極めて特に好ましくは５０〜６５質量％である。モノマー懸濁液、すなわち過剰のモノマーａ）、例えばナトリウムアクリラートを有するモノマー溶液を使用することも可能である。含水量が上昇するにつれて、その後の乾燥の際のエネルギー消費が上昇し、かつ含水量が低下するにつれて、重合熱はなお不十分にのみ導出されることができる。
【００５８】
好ましい重合防止剤は、最適な作用のために溶存酸素を必要とする。故に、モノマー溶液から重合の前に、不活性化、すなわち不活性ガス、好ましくは窒素又は二酸化炭素での貫流により、溶存酸素が取り除かれ、かつモノマー溶液中に含まれる重合開始剤が失活されることができる。好ましくは、重合の前のモノマー溶液の酸素含量は、１質量ppm未満、特に好ましくは０．５質量ppm未満、極めて特に好ましくは０．１質量ppm未満に低下される。
【００５９】
適した反応器は、例えば混練反応器又はベルト反応器である。ニーダー中で、モノマー水溶液又は水性モノマー懸濁液の重合の際に生じるポリマーゲルは、例えば、国際公開(WO-A1)第2001/038402号に記載されたように、互いに反転する撹拌シャフトにより連続的に粉砕される。ベルト上での重合は、例えば、独国特許出願公開(DE-A1)第38 25 366号明細書及び米国特許(US)第6,241,928号明細書に記載されている。ベルト反応器中での重合の場合にはポリマーゲルが生じ、このゲルはさらなる処理工程において、例えば押出機又はニーダー中で、粉砕されなければならない。
【００６０】
しかしまた、モノマー水溶液を滴下し、かつ発生した液滴を加熱されたキャリヤーガス流中で重合させることも可能である。この場合に、重合及び乾燥の処理工程は、国際公開(WO-A2)第2008/040715号及び国際公開(WO-A1)第2008/052971号に記載されたように、統合されることができる。
【００６１】
得られたポリマーゲルの酸基は通常、部分的に中和されている。中和は、好ましくはモノマーの段階で実施される。中和は、好ましくはモノマーの段階で実施される。これは通常、中和剤を水溶液として又は好ましくはまた固体として、混入することにより行われる。中和度は、好ましくは２５〜９５mol％、特に好ましくは３０〜８０mol％、極めて特に好ましくは４０〜７５mol％であり、ここで、常用の中和剤、好ましくはアルカリ金属水酸化物、アルカリ金属酸化物、アルカリ金属炭酸塩又はアルカリ金属炭酸水素塩並びにそれらの混合物が使用されることができる。アルカリ金属塩の代わりに、アンモニウム塩も使用されることができる。ナトリウム及びカリウムは、アルカリ金属として特に好ましく、水酸化ナトリウム、炭酸ナトリウム又は炭酸水素ナトリウム並びにそれらの混合物がしかしながら極めて特に好ましい。
【００６２】
しかしまた、中和を重合後に、重合の際に生じるポリマーゲルの段階で実施することも可能である。さらに、中和剤の一部が既にモノマー溶液に添加され、かつ重合後にポリマーゲルの段階で初めて所望の最終中和度に調節されることによって、酸基の４０mol％まで、好ましくは１０〜３０mol％、特に好ましくは１５〜２５mol％を重合の前に中和することが可能である。ポリマーゲルが少なくとも部分的に重合後に中和される場合には、ポリマーゲルは好ましくは機械的に、例えば押出機を用いて粉砕され、その際に中和剤は噴霧され、ふりかけられ(uebergestreut)又は注ぎ入れられ、ついで注意深く混合されることができる。それに加えて、得られたゲル状物は均質化するためにさらに何度も押し出されることができる。
【００６３】
ついで、ポリマーゲルは、残留含水量が好ましくは０．５〜１５質量％、特に好ましくは１〜１０質量％、極めて特に好ましくは２〜８質量％になるまで好ましくはベルト乾燥器を用いて乾燥され、ここで、残留含水量は、ＥＤＡＮＡにより推奨された試験法No. WSP 230.2-05"Moisture Content"に従って測定される。高すぎる残留水分の場合に、乾燥されたポリマーゲルは、低すぎるガラス転移温度Ｔgを有し、かつさらに加工するのが困難であるに過ぎない。低すぎる残留水分の場合に、乾燥されたポリマーゲルは脆すぎ、かつ引き続き粉砕工程において、低すぎる粒度を有する望ましくない大量のポリマー粒子（微粒分）が生じる。前記ゲルの固体含量は、乾燥前に、好ましくは２５〜９０質量％、特に好ましくは３５〜７０質量％、極めて特に好ましくは４０〜６０質量％である。選択的に、しかしまた、乾燥のために、流動床乾燥器又は加熱されたパドル乾燥器が使用されることができる。
【００６４】
乾燥されたポリマーゲルは、この後に粉砕され、かつ分級され、その際に粉砕のために、通常、一段階又は多段階のロールミル、好ましくは二段階又は三段階のロールミル、ピンミル(Stiftmuehlen)、ハンマーミル又は振動ミルが使用されることができる。
【００６５】
生成物画分として分離されたポリマー粒子の平均粒度は、好ましくは少なくとも２００μm、特に好ましくは２５０〜６００μm、極めて特に３００〜５００μmである。生成物画分の平均粒度は、ＥＤＡＮＡにより推奨された試験方法No. WSP 220.2-05 "Partikel Size Distribution"を用いて算出されることができ、その際にふるい画分の質量割合は、累積してプロットされ、かつ平均粒度はグラフにより決定される。平均粒度は、この場合に、累積５０質量％について得られるメッシュサイズの値である。
【００６６】
少なくとも１５０μmの粒度を有する粒子の割合は、好ましくは少なくとも９０質量％、特に好ましくは少なくとも９５質量％、極めて特に好ましくは少なくとも９８質量％である。
【００６７】
低すぎる粒度を有するポリマー粒子は、透過性（ＳＦＣ）を低下させる。故に、小さすぎるポリマー粒子（微粒分）の割合は低いべきである。
【００６８】
小さすぎるポリマー粒子は故に通常、分離され、かつ方法へ返送される。これは、好ましくは重合前、重合中又は重合直後に、すなわちポリマーゲルの乾燥の前に行われる。小さすぎるポリマー粒子は、返送前又は返送中に水及び／又は水性界面活性剤で湿らされることができる。
【００６９】
後の処理工程において、小さすぎるポリマー粒子を、例えば表面後架橋又は他のコーティング工程の後に、分離することも可能である。この場合に、返送された小さすぎるポリマー粒子は、表面後架橋されているか、もしくはさもなければ、例えば熱分解シリカで、コーティングされている。
【００７０】
重合するために混練反応器が使用される場合には、小さすぎるポリマー粒子は好ましくは重合の最後の３分の１の間に添加される。
【００７１】
小さすぎるポリマー粒子が極めて早く、例えば既にモノマー溶液に、添加される場合には、それにより、得られた吸水性ポリマー粒子の遠心機保持容量（ＣＲＣ）は低下する。しかしこれは、例えば架橋剤ｂ）の使用量を適合させることにより、補償されることができる。
【００７２】
小さすぎるポリマー粒子が極めて遅く、例えば重合反応器の後方にある装置、例えば押出機中で初めて、添加される場合には、小さすぎるポリマー粒子は得られたポリマーゲル中へわずかに困難を伴って配合されることができるに過ぎない。不十分に配合された小さすぎるポリマー粒子は、しかし粉砕中に乾燥されたポリマーゲルから再びはがれ、故に分級する際に改めて取り除かれ、かつ返送すべき小さすぎるポリマー粒子の量を高める。
【００７３】
最大でも８５０μmの粒度を有する粒子の割合は、好ましくは少なくとも９０質量％、特に好ましくは少なくとも９５質量％、極めて特に好ましくは少なくとも９８質量％である。
【００７４】
有利に、最大でも６００μmの粒度を有する粒子の割合は、好ましくは少なくとも９０質量％、特に好ましくは少なくとも９５質量％、極めて特に好ましくは少なくとも９８質量％である。
【００７５】
大きすぎる粒度を有するポリマー粒子は、膨潤速度を低下させる。故に、大きすぎるポリマー粒子の割合は同様に低いべきである。
【００７６】
大きすぎるポリマー粒子は、故に通常、分離され、かつ乾燥されたポリマーゲルの粉砕へ返送される。
【００７７】
前記ポリマー粒子は、それらの性質をさらに改善するために表面後架橋されることができる。適した表面後架橋剤は、前記ポリマー粒子の少なくとも２個のカルボキシラート基と共有結合を形成することができる基を有する化合物である。適した化合物は、例えば、欧州特許出願公開(EP-A2)第0 083 022号明細書、欧州特許出願公開(EP-A1)第0 543 303号明細書及び欧州特許出願公開(EP-A2)第0 937 736号明細書に記載されたような多官能性アミン、多官能性アミドアミン、多官能性エポキシド、独国特許出願公開(DE-A1)第33 14 019号明細書、独国特許出願公開(DE-A1)第35 23 617号明細書及び欧州特許出願公開(EP-A2)第0 450 922号明細書に記載されたような二官能性又は多官能性のアルコール、又は独国特許出願公開(DE-A1)第102 04 938号明細書及び米国特許(US)第6,239,230号明細書に記載されたようなβ−ヒドロキシアルキルアミドである。
【００７８】
さらに、独国特許(DE-C1)第40 20 780号明細書には環式カーボネートが、独国特許出願公開(DE-A1)第198 07 502号明細書には２−オキサゾリドン及びその誘導体、例えば２−ヒドロキシエチル−２−オキサゾリドンが、独国特許(DE-C1)第198 07 992号明細書にはビス−２−オキサゾリジノン及びポリ−２−オキサゾリジノンが、独国特許出願公開(DE-A1)第198 54 573号明細書には２−オキソテトラヒドロ−１，３−オキサジン及びその誘導体が、独国特許出願公開(DE-A1)第198 54 574号明細書にはＮ−アシル−２−オキサゾリドンが、独国特許出願公開(DE-A1)第102 04 937号明細書には環式尿素が、独国特許出願公開(DE-A1)第103 34 584号明細書には二環式アミドアセタールが、欧州特許出願公開(EP-A2)第1 199 327号明細書にはオキセタン及び環式尿素が、及び国際公開(WO-A1)第2003/031482号にはモルホリン−２，３−ジオン及びその誘導体が、適した表面後架橋剤として記載されている。
【００７９】
好ましい表面後架橋剤は、グリセリン、エチレンカーボネート、エチレングリコールジグリシジルエーテル、ポリアミドとエピクロロヒドリンとの反応生成物及びプロピレングリコール及び１，４−ブタンジオールの混合物である。
【００８０】
極めて特に好ましい表面後架橋剤は、２−ヒドロキシエチルオキサゾリジン−２−オン、オキサゾリジン−２−オン及び１，３−プロパンジオールである。
【００８１】
さらに、独国特許出願公開(DE-A1)第37 13 601号明細書に記載されるような、重合可能な付加的なエチレン系不飽和基を有する表面後架橋剤も使用されることができる。
【００８２】
表面後架橋剤の量は、前記ポリマー粒子を基準としてそれぞれ、好ましくは０．００１〜２質量％、特に好ましくは０．０２〜１質量％、極めて特に好ましくは０．０５〜０．２質量％である。
【００８３】
本発明の好ましい一実施態様において、表面後架橋前、表面後架橋中又は表面後架橋後に、表面後架橋剤に加えて、多価カチオンが前記粒子表面上に施与される。
【００８４】
本発明による方法において使用可能な多価カチオンは、例えば、２価カチオン、例えば亜鉛、マグネシウム、カルシウム、鉄及びストロンチウムのカチオン、３価カチオン、例えばアルミニウム、鉄、クロム、希土類及びマンガンのカチオン、４価カチオン、例えばチタン及びジルコニウムのカチオンである。対イオンとして、塩化物イオン、臭化物イオン、硫酸イオン、硫酸水素イオン、炭酸イオン、炭酸水素イオン、硝酸イオン、リン酸イオン、リン酸水素イオン、リン酸二水素イオン及びカルボン酸イオン、例えば酢酸イオン及び乳酸イオンが可能である。硫酸アルミニウム及び乳酸アルミニウムが好ましい。金属塩以外に、ポリアミンも多価カチオンとして使用されることができる。
【００８５】
多価カチオンの使用量は、前記ポリマー粒子を基準としてそれぞれ、例えば０．００１〜１．５質量％、好ましくは０．００５〜１質量％、特に好ましくは０．０２〜０．８質量％である。
【００８６】
表面後架橋は通常、表面後架橋剤の溶液が、乾燥されたポリマー粒子上へ噴霧されるようにして実施される。噴霧に引き続き、表面後架橋剤でコーティングされたポリマー粒子は、加熱乾燥され、その際に表面後架橋反応は、乾燥前並びに乾燥中に行うことができる。
【００８７】
表面後架橋剤の溶液の噴霧は、好ましくは、可動式混合器具を備えたミキサー、例えばスクリューミキサー、ディスクミキサー及びブレードミキサー中で、実施される。ブレードミキサーのような水平ミキサーが特に好ましく、垂直ミキサーが極めて特に好ましい。水平ミキサー及び垂直ミキサーの区別は、混合シャフトの据え付けにより行われ、すなわち水平ミキサーは水平に据え付けられた混合シャフトを有し、かつ垂直ミキサーは垂直に据え付けられた混合シャフトを有する。適したミキサーは、例えば、Horizontale Pflugschar(登録商標) Mischer（Gebr. Loedige Maschinenbau GmbH; Paderborn; DE）、Vrieco-Nauta Continuous Mixer（Hosokawa Micron BV; Doetinchem; NL）、Processall Mixmill Mixer（Processall Incorporated; Cincinnati; US）及びSchugi Flexomix(登録商標)（Hosokawa Micron BV; Doetinchem; NL）である。しかしまた、表面後架橋剤溶液を流動床中で噴霧することも可能である。
【００８８】
表面後架橋剤は、典型的には水溶液として使用される。非水性溶剤の含量もしくは全溶剤量を通じて、前記ポリマー粒子への表面後架橋剤の浸透深さが調節されることができる。
【００８９】
専ら水が溶剤として使用される場合には、有利には界面活性剤が添加される。それにより、湿潤挙動は改善され、かつ塊状化傾向は減少される。しかし好ましくは、溶剤混合物、例えばイソプロパノール／水、１，３−プロパンジオール／水及びプロピレングリコール／水が使用され、その際に混合質量比は好ましくは２０：８０〜４０：６０である。
【００９０】
加熱乾燥は、好ましくは接触乾燥器、特に好ましくはパドル乾燥器、極めて特に好ましくはディスク乾燥器中で、実施される。適した乾燥器は、例えばHosokawa Bepex(登録商標) Horizontal Paddle Dryer（Hosokawa Micron GmbH; Leingarten; DE）、Hosokawa Bepex(登録商標) Disc Dryer（Hosokawa Micron GmbH; Leingarten; DE）及びNara Paddle Dryer（NARA Machinery Europe; Frechen; DE）である。さらに、流動層乾燥器も使用されることができる。
【００９１】
乾燥は、ミキサー自体中で、そのジャケットの加熱又は熱気の吹き込みにより、行われることができる。下流に接続された乾燥器、例えば棚型乾燥器(Hordentrockner)、回転管炉又は加熱可能なスクリューが同じように適している。特に有利には、流動層乾燥器中で混合及び乾燥される。
【００９２】
好ましい乾燥温度は、１００〜２５０℃、好ましくは１２０〜２２０℃、特に好ましくは１３０〜２１０℃、極めて特に好ましくは１５０〜２００℃の範囲内である。反応ミキサー又は乾燥器中のこの温度での好ましい滞留時間は、好ましくは少なくとも１０分、特に好ましくは少なくとも２０分、極めて特に好ましくは少なくとも３０分、及び通常、最高でも６０分である。
【００９３】
引き続き、表面後架橋されたポリマー粒子は、改めて分級されることができ、その際に小さすぎる及び／又は大きすぎるポリマー粒子は分離され、かつ方法へ返送される。
【００９４】
表面後架橋されたポリマー粒子は、それらの性質をさらに改善するためにコーティングされることができ、又は後で湿潤されることができる。膨潤速度(Anquellgeschwindigkeit)並びに透過性（ＳＦＣ）の改善に適したコーティングは、例えば無機不活性物質、例えば水に不溶の金属塩、有機ポリマー、カチオン性ポリマー並びに２価又は多価の金属カチオンである。ダスト結合に適したコーティングは、例えばポリオールである。前記ポリマー粒子の望ましくないケーキング傾向に対する適したコーティングは、例えば熱分解シリカ、例えばAerosil(登録商標) 200、及び界面活性剤、例えばSpan(登録商標) 20である。
【００９５】
本発明による方法により製造される吸水性ポリマー粒子は、好ましくは０〜１５質量％、特に好ましくは０．２〜１０質量％、極めて特に好ましくは０．５〜８質量％の含水量を有し、その際に含水量は、ＥＤＡＮＡにより推奨された試験法No. WSP 230.2-05"Moisture Content"に従って測定される。
【００９６】
本発明による方法により製造される吸水性ポリマー粒子は、典型的には少なくとも１５g/g、好ましくは少なくとも２０g/g、より好ましくは少なくとも２２g/g、特に好ましくは少なくとも２４g/g、極めて特に好ましくは少なくとも２６g/gの遠心機保持容量（ＣＲＣ）を有する。吸水性ポリマー粒子の遠心機保持容量（ＣＲＣ）は、通常６０g/g未満である。遠心機保持容量（ＣＲＣ）は、ＥＤＡＮＡにより推奨された試験法No. WSP 241.2-05"Centrifuge Retention Capacity"に従って測定される。
【００９７】
本発明による方法により製造される吸水性ポリマー粒子は、典型的には少なくとも１５g/g、好ましくは少なくとも２０g/g、より好ましくは少なくとも２２g/g、特に好ましくは少なくとも２４g/g、極めて特に好ましくは少なくとも２６g/gの４９．２g/cm2の圧力下での吸収を有する。吸水性ポリマー粒子の４９．２g/cm2の圧力下での吸収は通常、３５g/g未満である。４９．２g/cm2の圧力下での吸収は、ＥＤＡＮＡにより推奨された試験法No. WSP 242.2-05"Absorption under Pressure"に類似して測定され、その際に２１．０g/cm2の圧力の代わりに４９．２g/cm2の圧力に調節される。
【００９８】
吸水性ポリマー粒子は、次に記載された試験法を用いて試験される。
【００９９】
方法：
測定は、他に記載されない限り、２３±２℃の周囲温度及び５０±１０％の相対空気湿度で実施する。吸水性ポリマー粒子を、その測定前に十分混合する。
【０１００】
液体再伝導（Fluessigkeitsweiterleitung (Saline Flow Conductivity)）
０．３psi（２０７０Pa）の圧力負荷下での膨潤ゲル層の液体再伝導（ＳＦＣ）を、欧州特許出願公開(EP-A1)第0 640 330号明細書に記載されたように、吸水性ポリマー粒子からなる膨潤ゲル層のゲル層透過性として測定し、その際に前記の特許出願明細書の１９頁及び図８に記載された装置を、ガラスフリット（４０）をもはや使用せず、プランジャー（３９）がシリンダー（３７）と同じプラスチック材料からなり、かつ目下接触面全体にわたって均一に分布された２１の同じ大きさの孔を有するように変更した。測定の手順並びに評価は、欧州特許出願公開(EP-A1)第0 640 330号明細書に対して変わらないままである。流れは自動的に検出される。
【０１０１】
液体再伝導（ＳＦＣ）は次のように計算される：
ＳＦＣ［cm3s/g］＝（Ｆｇ（ｔ＝０）×Ｌ０）／（ｄ×Ａ×ＷＰ）
ここで、Ｆｇ（ｔ＝０）はＮａＣｌ溶液の流れ［g/s］であり、これは流れ測定のデータＦｇ（ｔ）の線形回帰分析に基づいてｔ＝０に対する外挿により得られ、Ｌ０はゲル層の厚さ［cm］であり、ｄはＮａＣｌ溶液の密度［g/cm3］であり、Ａはゲル層の面積［cm2］であり、かつＷＰはゲル層の静水圧［dyn/cm2］である。
【０１０２】
含水量(Moisture Content)
吸水性ポリマー粒子の含水量は、ＥＤＡＮＡにより推奨された試験法No. WSP 230.2-05"Moisture Content"に従って測定される。
【０１０３】
遠心機保持容量(Centrifuge Retention Capacity)
遠心機保持容量（ＣＲＣ）は、ＥＤＡＮＡにより推奨された試験法No. WSP 241.2-05"Centrifuge Retention Capacity"に従って測定される。
【０１０４】
４９．２g/cm2の圧力下での吸収(Absorption under Pressure)
４９．２g/cm2の圧力下での吸収(AUL0.7psi)は、ＥＤＡＮＡ(European Disposables and Nonwovens Association)により推奨された試験法No. WSP 242.2-05"Absorption under Pressure"に類似して測定され、その際に２１．０g/cm2の圧力(AUL0.3psi)の代わりに４９．２g/cm2の圧力(AUL0.7psi)に調節される。
【実施例】
【０１０５】
例１（ベースポリマーの製造）
脱イオン水、５０質量％カセイソーダ液及びアクリル酸の連続的な混合により、アクリル酸／ナトリウムアクリラート溶液を製造したので、中和度は７１．３mol％に相当していた。モノマー溶液の固体含量は３８．８質量％であった。
【０１０６】
エチレン系ポリ不飽和架橋剤として、ポリエチレングリコール−４００−ジアクリラート（４００g/molの平均モル質量を有するポリエチレングリコールから出発するジアクリラート）を使用した。使用量は、モノマー溶液１t当たり架橋剤２kgであった。
【０１０７】
ラジカル重合を開始するために、モノマー溶液１tあたり、０．２５質量％過酸化水素水溶液１．０３kg、１５質量％ペルオキソ二硫酸ナトリウム水溶液３．１０kg及び１質量％アスコルビン酸水溶液１．０５kgを使用した。
【０１０８】
モノマー溶液の処理量は２０t/hであった。反応溶液は、入口で２３．５℃の温度を有していた。
【０１０９】
個々の成分を以下の量で連続的に、体積６．３m3を有するタイプList Contikneterの反応器（LIST AG、Arisdorf、CH）中へ計量供給した：
モノマー溶液  ２０t/h
ポリエチレングリコール−４００−ジアクリラート  ４０kg/h
過酸化水素溶液／ペルオキソ二硫酸ナトリウム溶液  ８２．６kg/h
アスコルビン酸溶液  ２１kg/h。
【０１１０】
架橋剤の添加点と開始剤の添加位置との間で、モノマー溶液を窒素で不活性化した。
【０１１１】
約５０％の滞留時間の後に、製造プロセスから粉砕及びふるい分けにより生じる微粒分（１０００kg/h）を反応器へ計量供給するのを付加的に行った。反応器中の反応混合物の滞留時間は１５分であった。
【０１１２】
得られたポリマーゲルをベルト乾燥器上へ装入した。ベルト乾燥器上でポリマーゲルの周りに連続的に空気／ガス混合物を流し、かつポリマーゲルを乾燥させた。ベルト乾燥器中の滞留時間は３７分であった。
【０１１３】
乾燥したポリマーゲルを粉砕し、１５０〜８５０μmの粒度画分にふるい分けした。
【０１１４】
例２（吸水性ポリマー粒子Ａの製造）
Schugi Flexomix(登録商標)（Hosokawa Micron B.V., Doetinchem, NL）中で、例１からのベースポリマーを表面後架橋剤溶液でコーティングし、引き続きNARA Paddle Dryer（GMF Gouda、Waddinxveen、NL）中で１８０℃で４５分間乾燥させた。
【０１１５】
以下の量をSchugi Flexomix(登録商標)中へ計量供給した：
ベースポリマー  ７．５t/h
表面後架橋剤溶液  ３０８．２５kg/h。
【０１１６】
表面後架橋剤溶液は、Denacol EX-810（エチレングリコールジグリシジルエーテル）２．７質量％、脱イオン水７３．０質量％及びプロピレングリコール２４．３質量％を含有していた。
【０１１７】
乾燥後に、表面後架橋されたベースポリマーを、NARA Paddle-Cooler（GMF Gouda、Waddinxveen、NL）中で約６０℃に冷却し、引き続き改めて１５０〜８５０μmの粒度画分にふるい分けした。
【０１１８】
得られた吸水性ポリマー粒子Ａを、４０℃及び８０％の相対湿度で２もしくは３時間貯蔵した。
【０１１９】
貯蔵（後湿潤）するために、吸水性ポリマー粒子Ａ各５０gを、１１０mmの直径を有するガラス皿中にはかり入れた。
【０１２０】
引き続き、吸水性ポリマー粒子を分析した。結果は、第１表にまとめられている：
第１表：含水量の影響（吸水性ポリマー粒子Ａ）
【表１】
2012511602.tif 000002
【０１２１】
例３（吸水性ポリマー粒子Ｂの製造）
Schugi Flexomix(登録商標)（Hosokawa Micron B.V., Doetinchem, NL）中で、例１からのベースポリマーを表面後架橋剤溶液でコーティングし、引き続きNARA Paddle Dryer（GMF Gouda, Waddinxveen, NL）中で１８０℃で４５分間乾燥させた。
【０１２２】
以下の量をSchugi Flexomix(登録商標)中へ計量供給した：
ベースポリマー  ７．５t/h
表面後架橋剤溶液  ３１８．７５kg/h。
【０１２３】
表面後架橋剤溶液は、Denacol EX-810（エチレングリコールジグリシジルエーテル）２．６質量％、硫酸アルミニウム５．９質量％、脱イオン水６８．６質量％及びプロピレングリコール２２．９質量％を含有していた。
【０１２４】
乾燥後に、表面後架橋されたベースポリマーを、NARA Paddle-Cooler（GMF Gouda、Waddinxveen、NL）中で約６０℃に冷却し、引き続き改めて１５０〜８５０μmの粒度画分にふるい分けした。
【０１２５】
得られた吸水性ポリマー粒子Ｂを、４０℃及び８０％の相対湿度で２もしくは３時間貯蔵した。
【０１２６】
貯蔵（後湿潤）するために、吸水性ポリマー粒子Ｂ各５０gを、１１０mmの直径を有するガラス皿中にはかり入れた。
【０１２７】
引き続き、吸水性ポリマー粒子を分析した。結果は、第２表にまとめられている：
第２表：含水量の影響（吸水性ポリマー粒子Ｂ）
【表２】
2012511602.tif 000003
【０１２８】
例４
例２において得られた吸水性ポリマー粒子Ａを、４０℃及び８０％の相対湿度で２もしくは３時間貯蔵し、引き続き２３℃もしくは６０℃の温度で３０もしくは６０分間、機械負荷をかけた。
【０１２９】
貯蔵（後湿潤）するために、吸水性ポリマー粒子Ａ各５０gを、１１０mmの直径を有するガラス皿中にはかり入れた。
【０１３０】
機械負荷のために、吸水性ポリマー粒子Ａ各２５g及び酸化マグネシウムで安定化された二酸化ジルコニウム製の円柱形セラミック体（Zirconia Grinding Media; 1/2" Radius end cylinder; U.S. Stoneware, East Palestine; US）２００gを、５００ml乾燥フラスコ（注文番号000452; BUECHI Labortechnik AG; Flawil; CH）中へ充填し、引き続きロータリーエバポレーター（傾斜角４５°及び回転数６０rpm）上で水浴中で撹拌した。前記セラミック体は、約１３mmの高さ、約１２．５mmの直径及び約７．４gの質量を有していた。
【０１３１】
引き続き、吸水性ポリマー粒子を分析した。結果は、第３表にまとめられている：
第３表：機械負荷の影響（吸水性ポリマー粒子Ａ）
【表３】
2012511602.tif 000004
【０１３２】
例５
例３において得られた吸水性ポリマー粒子Ｂを、４０℃及び８０％の相対湿度で２もしくは３時間貯蔵し、引き続き２３℃もしくは６０℃の温度で３０もしくは６０分間、機械負荷をかけた。
【０１３３】
貯蔵（後湿潤）するために、吸水性ポリマー粒子Ｂ各５０gを、１１０mmの直径を有するガラス皿中にはかり入れた。
【０１３４】
機械負荷のために、吸水性ポリマー粒子Ｂ各２５g及び酸化マグネシウムで安定化された二酸化ジルコニウム製の円柱形セラミック体（Zirconia Grinding Media; 1/2" Radius end cylinder; U.S. Stoneware, East Palestine; US）２００gを、５００ml乾燥フラスコ（注文番号000452; BUECHI Labortechnik AG; Flawil; CH）中へ充填し、引き続きロータリーエバポレーター（傾斜角４５°及び回転数６０rpm）上で水浴中で撹拌した。前記セラミック体は、約１３mmの高さ、約１２．５mmの直径及び約７．４gの質量を有していた。
【０１３５】
引き続き、吸水性ポリマー粒子を分析した。結果は、第４表にまとめられている：
第４表：機械負荷の影響（吸水性ポリマー粒子Ｂ）
【表４】
2012511602.tif 000005
【国際調査報告】
2012511602.tif 000006
2012511602.tif 000007
2012511602.tif 000008
2012511602.tif 000009